Brevet FR2914310A1 — publié le 20081003

COMPOSITION À BASE DE (POLY)ISOCYANATE MODIFIÉ ET D'UN SOLVANT DE TYPE ACÉTAL OU CÉTONE ALIPHATIQUE, ET UTILISATION DE CETTE COMPOSITION POUR LA FABRICATION DE REVÊTEMENTS [0001] La présente invention concerne une composition à base de (poly)isocyanate modifié comprenant un (poly)isocyanate modifié et au moins un solvant. L'invention concerne également l'utilisation de cette composition pour la préparation de revêtements tels que peintures ou vernis. [0002] On sait que l'on utilise largement dans le domaine des peintures et io des vernis des diisocyanates, notamment les alcoylènes diisocyanates et leurs dérivés de type biuret ou leurs trimères. [0003] Jusqu'à une date récente, ces produits étaient généralement utilisés en solution dans des solvants organiques. Aujourd'hui, étant donnée la toxicité de certains solvants organiques, on essaie de développer également des 15 techniques qui ne mettent en oeuvre que peu de solvant, voire qui soient sans solvant. Ainsi des compositions à base de polyisocyanate à la fois facilement émulsionnables et facilement utilisables en émulsion dans l'eau ont été mises au point. L'eau sert dans ce cas de véhicule aux composants de la formulation et permet de réduire la teneur en solvants organiques dans celle-ci. De plus, 20 de telles compositions permettent le rinçage à l'eau du matériel utilisé pour leur application. [0004] Par ailleurs, pour la préparation des polyuréthannes qui sont utilisés comme revêtements en tout genre, notamment ceux sur les textiles, les verres, les papiers, les métaux, les matériaux de construction et les peintures, et qui 25 sont généralement obtenus par réaction de polyisocyanates avec des coréactifs nucléophiles particuliers, on cherche à développer des alternatives à la chimie des isocyanates en raison notamment du caractère irritant, voire toxique des isocyanates monomères. [0005] À cet effet il est connu d'utiliser des (poly)isocyanates modifiés 30 comprenant au moins une fonction isocyanate modifiée par un groupe ayant une fonctionnalité réticulante, tel qu'un groupe carbonate cyclique. Ces (poly)isocyanates modifiés sont ensuite condensés et réticulés par réaction -2 avec des co-réactifs nucléophiles appropriés (par exemple des amines), pour former des polyuréthannes. [0006] Il est souhaitable, afin que ces (poly)isocyanates modifiés soient aisément véhiculables et manipulables, ou pour diminuer leur viscosité de manière à pouvoir les pulvériser plus facilement, de les formuler dans un solvant, par exemple par solubilisation. Or il a été observé que ces (poly)isocyanates modifiés, en particulier les dérivés de l'hexaméthylène diisocyanate, sont difficilement solubles dans les solvants classiquement utilisés pour formuler des dérivés polyisocyanates tels que l'acétate de n- lo butyle, les composés alkyles aromatiques tels que le Solvesso 100 . [0007] Afin de remédier à ces inconvénients, l'invention propose, dans un premier objet, une composition à base de (poly)isocyanate modifié comprenant : • au moins un (poly)isocyanate modifié de formule (I) suivante : 15 Isa-NH-CO (I) Y,Où O où : Iso est le reste d'un (poly)isocyanate (après transformation d'une fonction isocyanate) ; 20 X représente un atome ou un groupement d'atomes ayant réagi avec la fonction isocyanate ; A représente une liaison covalente simple ou une chaîne hydrocarbonée linéaire, ramifiée, ou cyclique, comprenant de 1 à 30, avantageusement de 1 à 18, et de préférence de 1 à 5 atomes de 25 carbone ; - Y représente une liaison covalente simple ou une chaîne hydrocarbonée telle que définie pour A ; Z représente une liaison covalente simple ou une chaîne hydrocarbonée telle que définie pour A ; 30 sous réserve que les groupes Z et Y ne représentent pas simultanément une liaison ; -3 A et Y, lorsque l'un et/ou l'autre ne représente(nt) pas une liaison, peuvent être reliés par l'intermédiaire d'un radical divalent ûQ-, où Q représente une chaîne hydrocarbonée linéaire, ramifiée ou cyclique, comprenant de 1 à 30, avantageusement de 1 à 18, et de préférence de 1 à 5 atomes de carbone ; Y et Z, lorsque l'un et/ou l'autre ne représente(nt) pas une liaison, peuvent être reliés par l'intermédiaire d'un radical divalent ûW-, où W représente une chaîne hydrocarbonée linéaire, ramifiée ou cyclique, comprenant de 1 à 30, avantageusement de 1 à 18, et de préférence de 1 à 5 atomes de carbone ; et • au moins un solvant choisi parmi : a) un solvant de formule (Il) suivante: R~ O\ ,R2 ,C\ (II) R~ O R4 R3 dans laquelle : RI représente un groupe alkyle en C1-C4, linéaire ou ramifié, les deux radicaux RI pouvant être identiques ou différents et pouvant également être reliés par l'intermédiaire d'une chaîne hydrocarbonée linéaire ou 20 ramifiée, comprenant de 1 à 6 atomes de carbone ; R2 représente H ou un groupe alkyle en C1-C4, linéaire ou ramifié ; R4 représente une liaison covalente simple ou une chaîne hydrocarbonée linéaire ou ramifiée, comprenant de 1 à 6 atomes de carbone ; R3 représente H, C(OR1)2R2, C(0)OR1, OC(0)R2, OC(0)OR1; et 25 b) un solvant choisi parmi les cétones (cyclo)aliphatiques et les lactones. 8] Avantageusement le solvant est un solvant de formule (Il) ou une cétone (cyclo)aliphatique. 30 [0009] Par chaîne hydrocarbonée, on entend une chaîne comportant des atomes de carbone et d'hydrogène et éventuellement un ou plusieurs15 -4 hétéroatomes (tels que O, S, Si, etc..) et/ou hétérogroupes (tels que -NH, -N(substitué)), ladite chaîne étant éventuellement substituée par un ou plusieurs groupes choisis notamment parmi aryle, cycloalkyle, hétéroalkyle, halogène, (notamment fluor), une chaîne hydrocarbonée linéaire ou ramifiée halogénée (notamment fluorée) ou perhalogénée (notamment perfluorée), un groupe carboxyle, amino-primaire ou secondaire, NO2 ou CN. La chaîne hydrocarbonée peut être linéaire ou ramifiée, voire cyclique. Elle peut être saturée ou insaturée, c'est-à-dire comporter une ou plusieurs double(s) et/ou triple(s) liaison(s). On peut citer notamment les chaînes alkylène et particulièrement polyméthylène -(CH2)n-, n étant généralement compris entre 1 et 12, substituées ou non substituées par des groupes tels que définis ci-dessus. [0010] Selon un mode de réalisation particulier de l'invention, -X- est choisi parmi les groupes suivants : • -0- ; • -S- ; • -N(R)-, dans lequel R représente un atome d'hydrogène ou un radical hydrocarboné ayant généralement de 1 à 12 atomes, de préférence de 1 à 5 atomes de carbone, pouvant comprendre un ou plusieurs 20 hétéroatomes, et pouvant être substitué ; • ùR' N-- , dans lequel R' représente une chaîne hydrocarbonée ayant généralement de 1 à 12 atomes, de préférence de 1 à 5 atomes de carbone, pouvant comprendre un ou plusieurs hétéroatomes, tels que O, S, Si, ou des hétérogroupes tels que ûN=, -NR- (R étant tel que défini 25 précédemment), pouvant être substitué, la chaîne R' formant avec N un cycle azoté, avantageusement polyazoté, de préférence diazoté, tel le cycle pipérazino ; • -CO-N(R)- ; • -N(R)-C(0)O-; 30 • -C(0)0-; -5 • ùNù , dans lequel R5 représente un radical hydrocarboné ayant COOR5 généralement de 1 à 12 atomes, de préférence de 1 à 5 atomes de carbone, pouvant comprendre un ou plusieurs hétéroatomes, tels que O, S, Si, ou des hétérogroupes tels que ùN=, -NR- (R étant tel que défini précédemment), 0 I I • ùOùPùO-- , dans lequel R est tel que défini précédemment, OR O I I • ùPùOù , dans lequel R est tel que défini précédemment, et 1 OR • -NH-C(=O)-N(R)-, R étant tel que défini précédemment. 1] Avantageusement, dans le (poly)isocyanate selon l'invention, au lo moins une, avantageusement deux, plus particulièrement trois, de préférence toutes, parmi les conditions suivantes sont satisfaites : • X représente l'atome d'oxygène, • A représente le groupe -CH2-, • Y représente -CH2- 15 • Z représente une liaison ou -CH2-, de préférence une liaison, • A n'est pas relié à Y et Z n'est pas relié à Y. 2] Selon un mode de réalisation tout particulièrement préféré, le (poly)isocyanate modifié selon l'invention est de formule suivante : Iso-NH-CO-O-CH2 \ ,0 20 [0013] Le (poly)isocyanate modifié peut comporter en outre au moins une autre fonction isocyanate libre. [0014] Les (poly)isocyanates modifiés peuvent être obtenus à partir de mono-, di-, voire poly-isocyanates. 25 [0015] Avantageusement, ils sont obtenus à partir d'isocyanates choisis dans la liste suivante : -6 • les diisocyanates, • les polyisocyanates comprenant au moins un groupe isocyanurate, encore appelés trimères, • les polyisocyanates comprenant au moins un groupe urétidine-dione, s encore appelés dimères, • les polyisocyanates comprenant au moins un groupe biuret, • les polyisocyanates comprenant au moins un groupe carbamate, • les polyisocyanates comprenant au moins un groupe allophanate, • les polyisocyanates comprenant au moins un groupe ester, 10 • les polyisocyanates comprenant au moins un groupe amide, • les polyisocyanates comprenant au moins une fonction urée, • les polyisocyanates comprenant au moins une fonction imino-cyclo-oxadiazine-dione, • les polyisocyanates comprenant au moins une fonction cyclo-oxa-15 diazine-trione, et • les polyisocyanates comprenant une combinaison d'un ou plusieurs groupes qui viennent d'être mentionnés, en particulier un groupe isocyanurate. [0016] Les isocyanates listés ci-dessus peuvent également être 20 partiellement ou totalement masqués, à l'exception de la fonction isocyanate modifiée comme indiqué ci-dessus. [0017] Avantageusement, l'isocyanate est l'hexaméthylène diisocyanate. [0018] Les isocyanates peuvent être aliphatiques, cycloaliphatiques et arylaliphatiques ou aromatiques. 25 [0019] Les polyisocyanates préférés sont choisis parmi les produits d'homo- ou d'hétéro-condensation d'alcoylène diisocyanate, comprenant notamment des produits du type "biuret" et du type "trimères", voire "prépolymères" à fonction isocyanate, comportant notamment des fonctions urée, uréthane, allophanate, ester, amide, acylurée, isocyanurate, 30 oxadiazinetrione, immino-dimère, immino-trimère (imminotriazinedione), immino-oxadiazinedione (encore appelé trimère asymétrique), diazétidinedione (encore appelé dimère), et parmi les mélanges en contenant. -7 [0020] Les composés polyisocyanates peuvent également comporter des fonctions carbamates vraies (R-O-C(=O)-NH2) ou des fonctions époxy ou des fonctions carbonates, de préférence de fonctions carbonates cycliques. [0021] Il peut s'agir, par exemple, des polyisocyanates commercialisés par la Société Rhodia sous la dénomination "Tolonate ". [0022] De manière générale, les polyisocyanates préférés sont les produits d'homo- ou d'hétéro-condensation des monomères isocyanates aliphatiques, (cyclo- ou aryl-)aliphatiques suivants : • 1,6-hexaméthylène-di-isocyanate (HDI), io • 1,12-dodécane-di-isocyanate, • cyclobutane-1,3-di-isocyanate, • cyclohexane-1,3 et/ou 1,4-di-isocyanate, • 1-isocyanato-3,3,5-triméthyl-5-diisocyanatométhylcyclohexane (isophorone di-•isocyanate, IPDI), 15 • les isocyanatométhyloctylènedi-isocyanates (TTI), notamment le 4-isocyanatométhyl-1,8-octylènedi-isocyanate, • 2,4 et/ou 2,6-hexahydrotoluylène di-isocyanate (H6TDI), • hexahydro-1,3 et/ou 1,4-phénylène di-isocyanate, • perhydro 2,4' et/ou 4,4'-diphénylméthane di-isocyanate (H12MDI), et en 20 général les précurseurs aromatiques aminés ou les carbamates perhydrogénés, • les bis-isocyanatométhylcyclohexanes (notamment 1,3 et 1,4) (BIC), • les bis-isocyanatométhylnorbornanes (NBDI), • 2-méthylpentarnéthylène di-isocyanate (MPDI), 25 • les tétraméthylxylylène di-isocyanates (TMXDI), et • les dérivés notamment esters de la lysine di- ou tri-isocyanate (LDI ou LTI). [0023] Les produits d'homo-condensation sont les produits issus de la condensation d'un des monomères isocyanates, mentionnés dans la liste ci-30 dessus, avec lui-même. Les produits d'hétéro-condensation sont les produits issus de la condensation de deux ou plusieurs des monomères, identiques ou différents, mentionnés dans la liste ci-dessus, entre eux et/ou éventuellement avec un ou plusieurs composés à hydrogène mobile, tels que par exemple un -8- alcool, un diol, une amine primaire ou secondaire, un polyol, notamment polyester et/ou polyéther possédant des fonctions hydroxyles libres, et autres composés analogues. [0024] Les polyisocyanates compris dans la composition de la présente invention peuvent également être des dérivés de polyisocyanates issus d'isocyanates aromatiques utilisés seuls ou en mélange avec des composés isocyanates aliphatiques. [0025] À titre d'exemples d'isocyanates aromatiques, on peut citer de manière non limitative : io • le 2,4- et/ou le 2,6-toluylène di-isocyanate, • le diphénylméthane-2,4' et/ou 4,4'-di-isocyanate (MDI), • le 1,3- et/ou le 1,4-phénylène di-isocyanate, • le triphénylméthane-4,4',4"-triisocyanate, et • les oligomères du MDI, ou TDI. 15 [0026] Des mélanges de ces polyisocyanates (cyclo)aliphatiques et/ou aromatiques peuvent aussi être utilisés. [0027] Selon un mode de réalisation particulier de l'invention, la composition comprend un polyisocyanate qui est le produit de l'homocondensation des isocyanates choisis parmi le HDI et l'IPDI ou qui 20 provient d'un mélange de ces produits d'homocondensation. [0028] Le (poly)isocyanate de l'invention modifié a au moins une partie de ses fonctions isocyanates, avantageusement au moins 50% des fonctions isocyanates, de préférence au moins 75% des fonctions isocyanates qui sont modifiées par un composé de formule générale (III) : 25 dans laquelle X, A, Y et Z sont tels que définis ci-dessus. [0029] Le composé de formule (III) comprend un groupement réticulant. Par groupement réticulant on entend un groupe capable dans des 30 conditions appropriées de libérer un groupement fonctionnel capable à son tour de réagir avec une fonction réactive pour conduire notamment à une HùXùA Z, -9 réaction de réticulation. En revanche, ce groupement réticulant ne libère pas de groupement fonctionnel dans les conditions de réticulation de la fonction isocyanate avec laquelle le composé (III) qui le portait a réagi. [0030] Le composé de formule (III) est avantageusement le carbonate de glycérol, répondant à la formule suivante : HOC "û O [0031] Il peut aussi s'agir de carbonates d'acide gras ou leurs esters, tels que le 8,9-carbonate de l'acide oléique. [0032] La composition de l'invention comprend, outre le (poly)isocyanate modifié, également un solvant de formule (Il) décrite ci-dessus ou un solvant choisi parmi les cétones (cyclo)aliphatiques et les lactones, telles que les butyrolactones ou l'e-caprolactone. [0033] Des modes de réalisation plus particuliers quant à la nature du solvant de formule (II) vont être décrits ci-après. [0034] On notera tout d'abord que les radicaux RI peuvent éventuellement être reliés de manière à former des ponts type dioxolane ou dioxane. [0035] R4 peut être un radical alkylène de 1 à 6 atomes de carbone, de préférence de 1 à 4 atomes de carbone. Le radical alkylène peut éventuellement être substitué de manière à comprendre des groupes cétone, esters ou éther par exemple. [0036] Le solvant de formule (Il) contient avantageusement au plus 20 atomes de carbone et il peut présenter un point de fusion d'au plus 0 C et un point d'ébullition d'au plus 350 C. [0037] Le solvant peut répondre plus particulièrement à la formule (Il) dans laquelle RI représente ûCH3 ou ûC2H5, R2 représente H ou CH3, R4 représente une liaison de covalence simple ou un radical alkylène linéaire comportant 1, 2 ou 3 atome(s) de carbone, de préférence R4 représente méthylène et R3 représente H, -(CH)(OR1)2, ou -C(=0)(OR1). [0038] Plus particulièrement encore, le solvant peut répondre à la formule (Il) dans laquelle RI représente ûCH3 ou ûC2H5, et R2 représente H ou CH3, R4 représente un radical alkylène linéaire comportant 1, 2 ou 3 atome(s) de carbone, de préférence R4 représente méthylène, et R3 représente H, ou bien dans laquelle RI représente ûCH3 ou ûC2H5, R2 représente H O - 10- ou CH3, R4 représente une liaison covalente et R3 représente -(CH)(OR1)2, ou -C(=O)(OR1). [0039] Selon un mode de réalisation particulier le solvant peut être choisi plus particulièrement parmi ceux de formule (Il) dans laquelle les groupes RI s peuvent être des radicaux méthyle ou éthyle, R4 est une liaison covalente et R2 l'hydrogène. Dans le cas de ce mode de réalisation, le solvant peut répondre plus particulièrement à la formule (Il) dans laquelle R2 représente H, R4 est une liaison covalente, R3 représente -(CH)(OR1)2 et RI représente le radical éthyle, le solvant étant alors le 1,1,2,2-tétraéthoxy-éthane. Dans le cas so de ce même mode de réalisation, le solvant peut aussi répondre plus particulièrement à la formule (II) dans laquelle R2 représente H, R4 est une liaison covalente, R3 représente -C(=O)(OR1) et RI représente le radical éthyle, le solvant étant alors le 2,2-diéthoxy-acétate d'éthyle. Le solvant peut aussi répondre à la formule (Il) dans laquelle R2 représente H, R4 est une .15 liaison covalente, R3 représente -C(=O)(OR1) et RI représente le radical méthyle, le solvant étant alors le 2,2-diméthoxy-acétate de méthyle. [0040] Selon un mode de réalisation préférentiel, le solvant répond à la formule (II) dans laquelle R2 représente H, R4 est une liaison covalente, R3 représente -(CH)(OR1)2 et RI représente le radical méthyle, le solvant étant 20 alors le 1,1,2,2-tétraméthoxy-éthane. [0041] Ce dernier solvant constitue une variante avantageuse car le 1,1,2,2-tétraméthoxy-éthane est un produit de faible odeur, non inflammable et non toxique. II est aussi miscible à l'eau en toutes proportions. [0042] Les solvants de formule (Il) utilisés dans le cadre de l'invention et 25 qui viennent d'être décrits sont des produits connus. On pourra notamment se référer à l'enseignement de FR-A-2855171. [0043] Lorsqu'on utilise dans la composition de l'invention un solvant choisi parmi les cétones aliphatiques, ce solvant est avantageusement la méthyléthylcétone (MEK), la méthylisobutylcétone (MIBK) ou la méthylamylcétone 30 (MAK). [0044] Bien entendu, l'invention couvre les cas où la composition contient plusieurs solvants. Ces solvants peuvent être un mélange de solvants selon la formule (II) et/ou de solvants qui sont des cétones (cyclo)aliphatiques et/ou de -11 solvants qui sont des lactones. Ce peut être également une combinaison d'au moins un solvant de formule (II) et/ou d'au moins un solvant cétone aliphatique et/ou au moins un solvant lactone, avec un ou plusieurs autres solvants connus et utilisés pour ce type de compositions, par exemple l'acétate de butyle, l'acétate de méthoxypropyle, le diacétate de propylène glycol, l'acétate de butyléthylène glycol, le diméthyldipropylène glycol, les esters d'acide carbonique, comme le carbonate de propylène, l'éthoxyproprionate d'éthyle, la N-éthylpyrrolidone. On choisit toutefois de préférence ces solvants parmi ceux qui sont non inflammables, non toxiques et peu odorants. lo [0045] On utilise de préférence un solvant de point d'ébullition compris entre 50 C et 350 C, plus particulièrement entre 75 C et 300 C. [0046] Les solvants utilisés dans les compositions de l'invention permettent de conférer à celles-ci une viscosité convenable en fonction du type d'application recherchée, ainsi qu'une bonne véhiculation et une bonne 15 manipulation des (poly)isocyanates modifiés de l'invention. [0047] La proportion de (poly)isocyanate modifié dans la composition de l'invention varie en fonction de l'application et est généralement comprise entre 5% et 75% ; elle est plus particulièrement comprise entre 5% et 50% et encore plus particulièrement entre 5% et 30% en poids par rapport au poids de 20 la composition. [0048] On notera que dans le cas d'un mélange d'un ou de plusieurs solvants selon l'invention avec un ou des solvants connus mentionnés plus haut, la proportion en solvant selon l'invention est avantageusement d'au moins 50% en masse par rapport à l'ensemble des solvants, de préférence au 25 moins 75%, encore plus préférentiellement au moins 90% ; la proportion globale en l'ensemble des solvants restant alors dans la gamme donnée au paragraphe précédent. [0049] L'invention concerne, dans un second objet, un procédé de préparation de la cornposition de l'invention comprenant les étapes suivantes : 30 réaction d'un isocyanate, éventuellement polyisocyanate et/ou comportant un groupe choisi parmi les groupes carbamate, urée, biuret, urétidine-dione, isocyanurate, uréthanne, et allophanate avec un composé de formule générale (III), et avec éventuellement au moins un -12 polyol choisi parmi les polyesters et/ou polyéther, en présence du solvant de formule générale (Il) et/ou du solvant cétone (cyclo)aliphatique et/ou du solvant lactone, et éventuellement isolement du produit obtenu. [0050] Tout ce qui a été décrit ci-dessus concernant les isocyanates de la composition de l'invention s'applique ici à l'identique pour le procédé de l'invention. [0051] Lorsque, dans le composé de formule générale (III), X représente un atome d'oxygène ou de soufre, la composition de l'invention peut être io obtenue par condensation des composés isocyanates que l'on souhaite modifier avec le composé de formule générale (III) telle que définie précédemment dans laquelle X représente O ou S, sous chauffage, éventuellement en présence d'un catalyseur, et en présence du solvant de formule générale (III) et/ou du solvant cétone (cyclo)aliphatique et/ou du 15 solvant lactone. [0052] Lorsque, dans le composé de formule générale (III), X représente un groupe NR tel que défini ci-dessus, la composition de l'invention peut être obtenue par condensation avec un composé isocyanate à la température ambiante ou sous chauffage en présence du solvant de formule générale (II) 20 et/ou du solvant cétone (cyclo)aliphatique et/ou du solvant lactone. [0053] Le composé de formule générale (III) peut être mis en présence du solvant de formule générale (Il) et/ou du solvant cétone (cyclo)aliphatique et/ou du solvant lactone, avant la réaction avec l'isocyanate. L'avantage du solvant de l'invention est qu'il est un solvant du composé de formule générale 25 (III), ce qui n'est pas généralement le cas des solvants usuels utilisés avec des isocyanates, tels que par exemple l'acétate de n-butyle. Ceci en particulier lorsque le composé de formule (III) est le carbonate de glycérol. [0054] L'isocyanate peut également être mis en présence du solvant de formule générale (Il) et/ou du solvant cétone (cyclo)aliphatique et/ou du 30 solvant lactone, avant la réaction avec le composé de formule générale (III). Le solvant de l'invention est un solvant de l'isocyanate. -13 [0055] Le composé de formule (III) peut être mis en présence de l'isocyanate, puis le mélange ainsi formé est mis en contact avec le solvant de l'invention. [0056] Selon un mode de réalisation particulier de l'invention, le procédé comprend une étape de mélange d'au moins un (poly)isocyanate modifié avec au moins un solvant de l'invention. Toute méthode de mélange connue de l'homme du métier peut être utilisée pour mettre en oeuvre le procédé de l'invention. L'avantage du solvant de l'invention est qu'il permet une bonne solubilisation du (poly)isocyanate modifié de l'invention, ce qui permet une lo manipulation et véhiculation aisée de ce dernier. Le solvant de l'invention peut également être un avantage pour la formulation finale du (poly)isocyanate modifié, notamment pour les formulations de peinture, car le solvant présente une faible odeur. [0057] L'invention concerne, dans un troisième objet, une composition 15 comprenant : • le composé de formule générale (III) tel que défini ci-dessus ; et • au moins un solvant choisi parmi : a) un solvant de formule (II) suivante: R-0, ,R2 ,C (II) R-0 R4 R3 20 dans laquelle : RI représente un groupe alkyle en C1-C4, linéaire ou ramifié, les deux radicaux RI pouvant être identiques ou différents et pouvant également être reliés par l'intermédiaire d'une chaîne hydrocarbonée, linéaire ou ramifiée, comprenant de 1 à 6 atomes de carbone ; 25 R2 représente H ou un groupe alkyle en C1-C4, linéaire ou ramifié ; R4 représente une liaison covalente simple ou une chaîne hydrocarbonée, linéaire ou ramifiée, comprenant de 1 à 6 atomes de carbone ; R3 représente H, C(OR1)2R2, C(0)OR1, OC(0)R2, OC(0)OR1; et 30 b) un solvant choisi parmi les cétones (cyclo)aliphatiques et les lactones. ù 14 8] Comme iindiqué ci-dessus, l'avantage du solvant de l'invention est qu'il est un solvant du composé de formule générale (III). Cela permet notamment de le rnettre en oeuvre avec des isocyanates, pour lesquels le solvant de l'invention est également solvant. Lorsque le composé de formule générale (III) est utilisé en réaction avec des isocyanates pour préparer le (poly)isocyanate modifié de l'invention, le même solvant de l'invention utilisé pour mettre en oeuvre le composé de formule générale (III) permet également de solubiliser le (poly) isocyanate modifié final obtenu, ce qui représente un io avantage. [0059] Les éventuelles fonctions isocyanates libres du (poly)isocyanate modifié de l'invention peuvent former par condensation avec des groupements à hydrogène mobile NuH, notamment des polyols, ou des polyamines ou des polysulfhydryles, des prépolymères à fonctions carbonates pendantes et 15 fonctions terminales isocyanates libres ou alcools ou amines ou sulfhydryles selon le rapport NCO/NuH, NuH étant tel que défini ci-dessus. [0060] Après ouverture du groupe réticulant avec un agent réactif approprié, le prépolymère ainsi obtenu peut être ultérieurement réticulé. [0061] Les fonctions réagissant avec le groupement réticulant du 20 poly(isocyanate) modifié de l'invention sont les fonctions alcools, amines primaires ou secondaires, des composés hétérocycliques azotés possédant un atome d'hydrogène réactif, des oximes ou des phénols, de préférence des phénates ou des carboxylates. [0062] De préférence, on choisira l'ammoniaque, les amines primaires ou 25 secondaires ou les hétérocycles azotés, par exemple les guanidines ou leurs sels qui agissent par ouverture du cycle. [0063] Pour obtenir des réseaux ou films polyuréthannes, on peut faire réagir ces prépolymères avec des amines de préférence di-ou poly-amines, primaires ou secondaires de préférence. On obtient ainsi des réseaux à 30 fonctions hydroxyles pendantes qui peuvent être soit autoréticulées avec les NCO présents dans le milieu, soit autorisent un greffage ou permettent une réaction de réticulation avec des mélanges réactifs avec ces fonctions. -15 [0064] L'un des nombreux intérêts de la composition selon l'invention est qu'elle peut servir de base à la préparation de polymères et/ou de réticulats utiles, par exemple, comme constituants principaux de revêtements en tous genres, tels que des peintures ou des vernis. Dans de telles utilisations, les qualités de dureté des polymères réticulables font partie de celles qui sont recherchées sur le plan technique et fonctionnel. [0065] Ainsi, dans un quatrième objet, l'invention concerne l'utilisation de la composition de l'invention pour la préparation de revêtements non expansés, notamment de peintures, vernis ou adhésifs. io [0066] Par revêtement on entend tout type de couche appliquée sur unsubstrat de nature à protéger et/ou à décorer celui-ci, par exemple une peinture ou un vernis. [0067] Le procédé est mis en oeuvre en appliquant la composition de l'invention sur le substrat par toute technique connue. 15 [0068] Dans le cas des formulations aqueuses, la composition de l'invention peut être mise en émulsion au moyen de divers composés tels que des tensioactifs, ou des polyols à caractère émulsionnable ou être rendus hydrosolubles par greffage de fonctions non ioniques telles que polyoxyde d'alkylène ou de fonctions ioniques acides telles que celles des acides 20 parahydroxybenzoïciue (PHBA) diméthylolpropionique, sulfonique, sulfamique et des dérivés phosphoriques ou des fonctions ioniques basiques telles que les N,N-dialkylhydroxylalkylamines, notamment la N,N-diméthyléthanolamine ou les dérivés des guanidines. [0069] Le greffage peut être réalisé de manière réversible (PHBA) ou 25 irréversible. [0070] Le substrat est un matériau qui peut être choisi parmi le bois, les métaux, les ciments, les matériaux plastiques, les textiles, le cuir. [0071] Dans le cas d'un substrat métallique, le métal peut être par exemple l'aluminium ou un acier. 30 [0072] On notera que le procédé s'applique à des substrats pouvant comporter plusieurs revêtement superposés et, dans ce cas, le produit de l'invention peut être utilisé pour la préparation de l'un quelconque de ces -16- revêtements. Toutefois, le produit de l'invention peut être utilisé pour un revêtement de finition, c'est le cas notamment des substrats en cuir. [0073] Une fois la composition déposée, la réaction de réticulation du (poly)isocyanate modifié de la composition peut se faire à température ambiante ou à chaud à une température qui peut être comprise entre 30 C et 300 C, de préférence entre 40 C et 250 C et encore plus préférentiellement entre 50 C et 150 C. La température et le temps de réticulation sont adaptés en fonction du substrat et en fonction des cinétiques de réticulation, ces dernières étant elles-mêmes fonction des réactifs utilisés. Dans le cas de io substrats sensibles à la température on utilisera plus particulièrement des catalyseurs de réticulation. [0074] La composition de l'invention peut aussi être utilisée comme adhésif. Dans un tel cas, on forme un revêtement comme décrit plus haut, ce revêtement ayant ici des propriétés d'adhésif, sur un substrat destiné à être 15 collé avec un autre élément. Le substrat peut être tout particulièrement un substrat en bois. [0075] D'autres détails ou avantages de l'invention apparaîtront plus clairement à la vue des exemples donnés ci-dessous. 20 EXEMPLES Matières premières • Jeffsol : carbonate de glycérine, commercialisé par la société Huntsman et désigné GC par la suite ; N CAS : 931-40-8, MW = 118.09 g/mol ; 25 Autre désignation: Glycerol Carbonate. • Tolonate HDT commercialisé par la société Rhodia : Oligomères d'hexaméthylène diisocyanate ; N CAS : 28182-81-2. • Vialkyd AN 903/70 EPAC commercialisé par la société Cytec : 30 Résine polyester à 70 % en poids dans l'acétate d'éthoxypropyle (70EPAC). % OH (en poids) sur solide sec : environ 4,4 %. • Hiqhsolv P commercialisé par la société Clariant : Tétraméthoxyéthane, solvant désigné HSP par la suite. ù 17 • Stobicoat N873 commercialisé par la société Stockmeier : Systèmes époxy-amine. • Jeffamines commercialisées par la société Huntsman : Jeffamine XTJ 582, N CAS : 9046-10-0 ; Polyoxypropylène diamine 60-100% NH2-CH-(CH3)-CH2 - [O-CH2-CH(-CH3)]n-O-CH2-CH(-CH3)-NH2 avec x + y + z = - 5,3 Duroftal VPI 2803/78 BAC commercialisé par la société Cytec : Polyester à fonctions hydroxylées à 78 % en poids dans l'acétate de butyle ; % OH (en poids) = - 5,4 %. • Vialkyd VAN 9460 commercialisé par la société Cytec : Polyester à fonctions hydroxylées à 80 % en poids dans l'acétate de 15 butyle. % OH (en poids) = - 4,3 %. • Ancamides commercialisées par la société Airproducts : Ancamide 2353: Résine polyamidoamine ; Ancamide 2426: Résine polyamidoamine. 20 Exemple 1 : Synthèse d'un durcisseur polyisocyanate HDT à fonctions isocyanates masquées par le carbonate de glycérol 6] Dans un réacteur d'un litre à double enveloppe purgé à l'argon, sont introduits successivement 404,2 g de Tolonate HDT et 241,8 g de carbonate 25 de glycérol. [0077] 50 ppm de catalyseur de dibutyldilaurate d'étain (DBTL) par rapport au Tolonate HDT est ajouté. La température de chauffe est fixée à 90 C. Après 5 minutes, la réaction est exothermique atteignant une température de 170 C. Après refroidissement et conservation de la température du milieu à 30 environ 120 C pendant 40 minutes, le produit est analysé par spectroscopie infra-rouge. Les fonctions NCO ont disparue, le produit obtenu est un Jeffamine T-403, N CAS : 39423-51-3 polyoxypropylènetriamine ; Mw=438.4g/mol H2 I -[OCH2CH(CH3)]X NH2 CH3CH2 i CH2-[OCH2CH(CH3)]y-NH2 H2C-[OCH2CH(CH3)]Z NH2 -18 polyisocyanate à motifs isocyanurates essentiellement dont les fonctions NCO sont bloquées à 100% par le carbonate de glycérol. Il est noté HDT û GC. Exemple 2 : lEtude de solubilité du Tolonate HDT à fonctions s isocyanates masquées par le carbonate de glycérol [0078] Dans 11 flacons de 10 mL, on pèse environ 2,5 g de HDT GC pur de l'exemple 1. [0079] On ajoute ensuite dans chaque flacon environ 0,83 g d'un solvant pour obtenir des produits à 75% d'extrait sec. Les flacons sont fermés. On lo chauffe chacun des mélanges à 100 C environ pour faire fondre le produit, le dissoudre dans le solvant et observer sa solubilité. Une fois le produit fondu, on agite 5 minutes. [0080] Visuellement, on évalue : la facilité de mélange du solvant et du produit ; 15 la solubilité du produit dans chaque solvant ou son éventuelle démixtion ; et la viscosité qui en résulte. 1] Les résultats sont présentés dans le tableau récapitulatif Tableau 1. 20 Tableau 1 75% d'extrait sec Facilité de mélange Solubilité Viscosité HighSolv P Oui Limpide Bonne Toluène Non Décante - Solvesso 100 Non Décante - Xylène Non Décante - Acétate de butyle Non Trouble - [0082] Par la suite, afin d'étudier la solubilité à 50% d'extrait sec, on ajoute environ 1,667 g de solvant complémentaire, on chauffe, on agite et on évalue 25 de la même manière que précédemment. [0083] Les résultats sont présentés dans le tableau récapitulatif Tableau 2. - 19 ù Tableau 2, 50% d'extrait sec Facilité de mélange Solubilité Viscosité HighSolv P Oui Limpide Bonne AMP Non Décante - Toluène Non Décante - Solvesso 100 Non Décante - Xylène Non Décante - Acétate de butyle Non Décante - [0084] Quel que soit l'extrait sec, on constate que le Highsolv P permet une bonne solubilisation du produit de réaction entre le Tolonate HDT et le carbonate de glycérol alors que les solvants couramment utilisés pour la solubilisation des polyisocyanates ne conviennent pas. Exemple 3 : Synthèse de HDT - GC à 75 % en poids dans le Highsolv P so [0085] Dans un réacteur double enveloppe d'un litre, on fait passer un courant d'argon puis on charge successivement : - 402,5 g de Tolonate HDT dont le taux en fonctions isocyanate (NCO) est de 0,501 mole pour 100 g, soit 21% en poids de fonctions NCO pour 100 g de produit ; 15 - 237,9 g de carbonate de glycérol (Jeffsol GC) (2,01 moles) ; et - 213,4 g d'HighSolv P. [0086] Le ratio molaire des fonctions NCO / fonctions OH est de 1. On chauffe à 110 C et on vérifie régulièrement par infrarouge si les fonctions isocyanates sont encore présentes dans le milieu. Après 18 heures, toutes les 20 fonctions NCO ont réagi (suivi réalisé par infrarouge) et l'extrait sec du produit final est de 75% d'extrait sec. [0087] Bandes révélées sur le spectre Infra-rouge : o Présence du C=0 Carbonate à 1798 cm-1 , o Présence du carbamate (NH à 3360 cm-1, û C=0 à 1700 cm-1, û CONH à 25 1531 cm-1 et à 1248 cm-1) ; o Présence du cycle isocyanurate (1468 cm-1 et 1683 cm-1). -20 Exemple 4 : Synthèse des dérivés HDT GC greffés résines polyester : HDT GC + Vialkyd AN903/70 EPAC 8] La réaction est effectuée dans un réacteur d'un litre double enveloppe. Après avoir purgé le réacteur avec un courant d'argon, ont été chargés successivement le Tolonate HDT (149,1 g, NCO content = 0,515 mole pour 100 g), le carbonate de glycérol (82,23 g, Mw=118 g/mol, Jeffsol GC). Par la suite, 294,79 g de Highsolv P a été ajouté afin d'obtenir un produit final à 50% d'extrait sec. La température du milieu réactionnel est fixée io à 110 C et l'avancement de la réaction entre les fonctions isocyanates et les fonctions hydroxyles est contrôlé par Infrarouge. [0089] Après 5h00 de réaction à 110 C, on constate une diminution significative du pic correspondant aux fonctions NCO, les fonctions hydroxyles du carbonate de glycérol ayant réagi en majorité. 42,3 g de Vialkyd 15 AN903/70EPAC (Cytec, résine polyester, %OH = 4,4%, 70% extrait sec) est ajouté au milieu réactionnel. La réaction a ensuite été prolongée 2 heures à 110 C jusqu'à disparition totale des fonctions isocyanates (suivi par infrarouge). [0090] Le produit final sera fréquemment écrit par la suite HDT GC Vialkyd. 20 Exemple 5 : Synthèse des dérivés HDT GC greffés résines polyester : HDT GC + Vialkyd VAN 9460 1] Le même procédé que l'exemple 4 a été utilisé dans cet exemple. 25 Les réactions ont été réalisées dans des tubes Schott de 30 mL. [0092] Comme précédemment, on fait réagir 85% du ratio molaire des fonctions isocyanates avec du carbonate de glycérol et 15% des fonctions isocyanates avec chacune des résines. [0093] Dans un tube Schott, sont introduits 7,14 g de Tolonate HDT puis 30 3,64 g de GC et enfin 12,92 g de Highsolv P. [0094] Le mélange est ensuite chauffé et mélangé à 110 C pendant 8 heures avant d'incorporer 2,68 g de Vialkyd VAN9460. Cinq heures après avoir incorporé la résine polyester, 0,5 g de catalyseur (0,1 g de DBTL, Fluka -21 dans 10 g d'acétate de butyle) sont ajoutés pour accélérer la réaction. La température a été fixée à 80 C et après 1 heure, les fonctions NCO avaient totalement réagi (suivi par infra rouge). Exemple 6 : Synthèse des dérivés HDT GC greffés résines polyester HDT GC +Duroftal VPI 2803 [0095] Le même procédé que l'exemple 4 a été utilisé dans cet exemple. Les réactions ont été réalisées dans des tubes Schott de 30 mL. [0096] Comme précédemment, on fait réagir 85% du ratio molaire des io fonctions isocyanates avec du carbonate de glycérol et 15% des fonctions isocyanates avec chacune des résines. [0097] Dans un tube Schott, sont introduits 7,016 g de Tolonate HDT, puis 3,57 g de carbonate de glycérol et enfin 12,27 g de Highsolv P. [0098] Le mélange est ensuite chauffé et mélangé à 110 C pendant 8 15 heures avant d'incorporer 2,15 g de Duroftal VPI 2803. Après 4h15 après introduction de la résine polyester, 0,5 g de catalyseur (0,1 g de DBTL, Fluka dans 10 g d'acétate de butyle) sont ajoutés pour accélérer la réaction. La température est fixée à 80 C et après 1 heure, les fonctions NCO avaient totalement réagi voir spectre Infra rouge ci après. 20 Exemple 7 : Préparation de formulation de HDT-GC à 50 % d'extrait sec [0099] Les synthèses des HDTGC de l'exemple 3 ont conduit à des produits à 75% dans le Highsolv P. Pour faciliter son utilisation en application, ces mélanges ont été dilués dans le Highsolv P afin d'obtenir un produit à 50% 25 d'extrait sec. On trouvera dans le tableau 3 ci après la dilution réalisée. Tableau 3 Échantillon HDT GC 75% solvant Solvant à ajouter (g) pour obtenir HDT GC 50% solvant 1 104,9 g HDT 75% Highsolv P 52,5 g Highsolv P 30 Exemple 8 : Obtention de films poly-uréthanes [0100] Les films polyuréthane sont obtenus par réaction de diverses Jeffamines de la société Huntsman avec le produit de l'exemple 4. -22 [0101] On réalise différentes formulations l'une avec un ratio molaire fonction carbonates cycliques / fonctions amines primaires de 1/1 et l'autre avec un ratio molaire fonction carbonates cycliques / fonctions amines primaires de 1/1,2. [0102] Après réalisation du mélange le produit est appliqué sur plaque de verre avec une épaiisseur de 200 pm film humide. Le produit est laissé sécher à température ambiante. [0103] Les formulations sont mentionnées dans le tableau 4. io Tableau 4 Partie A Partie B Partie A en poids Partie B en poids HDT GC Vialkyd XTJ 582 10 g 2,69 g Exemple 4 HDT GC Vialkyd Jefflink T403 10 g 2 g Exemple 4 HDT GC Vialkyd XTJ 582 10 g 3,23 g Exemple 4 HDT GC Vialkyd Jefflink T403 10 g 2,4 g Exemple 4 [0104] L'aspect des films est correct. 15 Exemple 9 : Obtention d'un revêtement polyuréthane avec des polyamidoamines (Ancamide) • Produit final obtenu dans l'exemple 4 : HDT GC Vialkyd 50% HighSolv P ; • Produit final obtenu dans l'exemple 7 : HDT GC 50% HighSolv P ; • Ancamide 2353 (Airproducts) ; 20 • Ancamide 2426 (Airproducts). [0105] Les films polyuréthane sont obtenus par réaction de diverses polyamidoamines avec différents durcisseurs à fonctions carbonates formulés dans le Highsolv P. [0106] On réalise différentes formulations l'une avec un ratio molaire 25 fonction carbonates cycliques / fonctions amines primaires de 1/1. [0107] Après réalisation du mélange le produit est appliqué sur plaque de verre avec une épaisseur de 200 pm (film humide). Le produit est laissé séché à température ambiante. -23 [0108] L'aspect du film est analysé après 48 h de séchage. [0109] Les résultats sont présentés dans le Tableau 5 suivant. Tableau 5 Nom Partie A Nom Partie B Quantité Partie B Aspect du film Exemple 4 (5g) Ancamide 2353 1,39 g Bon Exemple 4 (5g) Ancamide 2426 1,14 g Bon Exemple 7 (5g) Ancamide 2353 1,83 g Bon Exemple 10 : Obtention d'un revêtement polyuréthane époxy [0110] On prépare une formulation constituée de 2 volumes de partie A et 1 volume de partie B. La partie B est le produit commercial Stobicoat N873 io partie amine. La partie A est un mélange de produit commercial Stobicoat N873 partie époxy et de formulation de l'invention des exemples 7 ou 4. [0111] On applique le mélange à une épaisseur de 200 pm humide et est laissé sécher à température ambiante. Les mesures de brillance sont réalisées 7 jours après application. 15 [0112] Les résultats sont présentés dans le tableau 6 ci après. Tableau 6 Système A Système B Brillance Brillance Aspect du à 20 à 60 film Stobicoat N873 Stobicoat 108 105 Transparent Partie Epoxy, N873 partie correct amine 60g Stobicoat N873 Stobicoat 93 100 Transparent Partie Epoxy N873 partie correct + 40 g de formulation de amine l'exemple 7 (HDT GC 50% dans Highsolv P ) 60 g de Stobicoat N873 Stobicoat 106 104 Transparent Partie Epoxy N873 partie correct + 40 g de l'exemple 4 amine (HDT GC Vialkyd AN903) 20 [0113] Les films obtenus permettent d'obtenir des films corrects avec un brillant similaire au système standard. L'ajout de dérivés des formulations de5 l'invention des exemples 4 et 7 au système commercial époxy standard permet une durabilité supérieure aux systèmes époxy-amine standards ne contenant pas de composés de l'invention. Systèmeù A Exemple 11 : Obtention d'un revêtement polyuréthane époxy [0114] On prépare une formulation constituée de 2 volumes de partie A et 1 volume de partie B. [0115] La partie B est le produit commercial Stobicoat N873 partie amine. La partie A est un mélange de produit commercial Stobicoat N873 partie époxy et de formulation de l'invention de l'exemple 5. [0116] On applique le mélange à une épaisseur de 200 pm humide et laissés sécher à température ambiante. Les mesures de brillance sont réalisées 7 jours après application. [0117] Les résultats sont présentés dans le tableau 7 ci après. Tableau 7 HighSolv P) [0118] Les films obtenus permettent d'obtenir des films corrects avec un brillant similaire au système standard. L'ajout de dérivés des formulations de l'invention de l'exemple 5 au système commercial époxy standard permet une durabilité supérieure aux systèmes époxy-amine standards ne contenant pas de composés de l'invention. REVENDICATIONS 1. Composition à base de (poly)isocyanate modifié comprenant : • au moins un (poly)isocyanate modifié de formule (I) suivante : Iso-NH-COùXùA (I) où: - Iso est le reste d'un (poly)isocyanate (après transformation d'une io fonction isocyanate) ; - X représente un atome ou un groupement d'atomes ayant réagi avec la fonction isocyanate ; - A représente une liaison covalente simple ou une chaîne hydrocarbonée linéaire, ramifiée ou cyclique, comprenant de 1 à 30, 15 avantageusement de 1 à 18, et de préférence de 1 à 5 atomes de carbone ; - Y représente une liaison covalente simple ou une chaîne hydrocarbonée telle que définie pour A ; Z représente une liaison covalente simple ou une chaîne 20 hydrocarbonée telle que définie pour A ; sous réserve que les groupes Z et Y ne représentent pas simultanément une liaison ; A et Y, lorsque l'un et/ou l'autre ne représente(nt) pas une liaison, peuvent être reliés par l'intermédiaire d'un radical divalent ûQ-, où Q 25 représente une chaîne hydrocarbonée linéaire, ramifiée ou cyclique, comprenant de 1 à 30, avantageusement de 1 à 18, et de préférence de 1 à 5 atomes de carbone ; Y et Z, lorsque l'un et/ou l'autre ne représente(nt) pas une liaison, peuvent être reliés par l'intermédiaire d'un radical divalent ûW-, où 30 W représente une chaîne hydrocarbonée linéaire, ramifiée ou-26- cyclique, comprenant de 1 à 30, avantageusement de 1 à 18, et de préférence de 1 à 5 atomes de carbone ; et • au moins un solvant choisi parmi : a) un solvant de formule (II) suivante: R~ O, ,R2 ,C\ (II) RI -0 R4 R3 dans laquelle : RI représente un groupe alkyle en C1-C4, linéaire ou ramifié, les deux io radicaux RI pouvant être identiques ou différents et pouvant également être reliés par l'intermédiaire d'une chaîne hydrocarbonée linéaire ou ramifiée, comprenant de 1 à 6 atomes de carbone ; R2 représente H ou un groupe alkyle en C1-C4, linéaire ou ramifié ; R4 représente une liaison covalente simple ou une chaîne hydrocarbonée 15 linéaire ou ramifié, comprenant de 1 à 6 atomes de carbone ; R3 représente H, C(OR1)2R2, C(0)OR1, OC(0)R2, OC(0)OR,; et b) un solvant choisi parmi les cétones (cyclo)aliphatiques et les lactones. 20 2. Composition selon la revendication 1, caractérisée en ce que le solvant est un solvant de formule (Il). 3. Composition selon la revendication 1 ou 2, caractérisée en ce que -X-est choisi parmi les groupes suivants : 25 • -O- ; • -S- ; • -N(R)-, dans lequel R représente un atome d'hydrogène ou une chaîne hydrocarbonée ayant généralement de 1 à 12 atomes, de préférence de 1 à 5 atomes de carbone, pouvant comprendre un ou plusieurs 30 hétéroatomes, et pouvant être substitué ;-27 • -R' N-- , dans lequel R' représente une chaîne hydrocarbonée ayant généralement de 1 à 12 atomes, de préférence de 1 à 5 atomes de carbone, pouvant comprendre un ou plusieurs hétéroatomes, tels que O, S, Si, ou des hétérogroupes tels que ùN=, -NR- (R étant tel que défini s précédemment), pouvant être substitué, la chaîne R' formant avec N un cycle azoté, avantageusement polyazoté, de préférence diazoté, tel le cycle pipérazino ; • -CO-N(R)- ; • -N(R)-C(0)O-; 10 • -C(0)O-; • ùNù , dans lequel R5 représente un radical hydrocarboné ayant COOR5 généralement de 1 à 12 atomes, de préférence de 1 à 5 atomes de carbone, pouvant comprendre un ou plusieurs hétéroatomes, tels que 0, S, Si, ou des hétérogroupes tels que ùN=, -NR(R étant tel que défini 15 précédemment), O I I • ùOùPùO-- , dans lequel R est tel que défini précédemment, OR O I I • ùPùOù , dans lequel R est tel que défini précédemment, et 1 OR • -NH-C(=O)-N(R)-, R étant tel que défini précédemment. 20 4. Composition selon l'une des revendications précédentes, caractérisée en ce que X représente un atome d'oxygène. 5. Composition selon l'une des revendications précédentes, caractérisée en ce que A représente le groupe ùCH2-. 6. Composition selon l'une des revendications précédentes, caractérisée en ce que Y représente le groupe ùCH2-. 25-28- 7. Composition selon l'une des revendications précédentes, caractérisée en ce que Z représente une liaison ou le groupe -CH2-, de préférence une liaison. 8. Composition selon l'une des revendications précédentes, caractérisée en ce que A n'est pas relié à Y et Z n'est pas relié à Y. 9. Composition selon l'une des revendications précédentes, io caractérisée en ce que le (poly)isocyanate modifié est de formule suivante : Iso-NH-CO-O-CH2 ~ ~0 10. Composition selon l'une des revendications précédentes, caractérisée en ce que le (poly)isocyanate modifié comporte en outre au 15 moins une autre fonction isocyanate libre. 11. Composition selon l'une des revendications précédentes, caractérisée en ce que le (poly)isocyanate modifié est obtenu à partir d'isocyanates choisis dans la liste suivante : 20 • les diisocyanates, • les polyisocyanates comprenant au moins un groupe isocyanurate, encore appelés trimères, • les polyisocyanates comprenant au moins un groupe urétidinedione, encore appelés dimères, 25 • les polyisocyanates comprenant au moins un groupe biuret, • les polyisocyanates comprenant au moins un groupe carbamate, • les polyisocyanates comprenant au moins un groupe allophanate, • les polyisocyanates comprenant au moins un groupe ester, • les polyisocyanates comprenant au moins un groupe amide, 30 • les polyisocyanates comprenant au moins une fonction urée,5-29 • les polyisocyanates comprenant au moins une fonction imino-cyclo-oxadiazine-dione, • les polyisocyanates comprenant au moins une fonction cyclo-oxadiazine-trione, et s • les polyisocyanates comprenant une combinaison d'un ou plusieurs groupes qui viennent d'être mentionnés, en particulier un groupe isocyanurate. 12. Composition selon l'une des revendications précédentes, Io caractérisée en ce que le (poly)isocyanate modifié est obtenu à partir de l'hexaméthylène diisocyanate. 13. Composition selon l'une des revendications précédentes, caractérisée en ce que le (poly)isocyanate modifié est obtenu à partir d'un 15 polyisocyanate choisi parmi les produits d'homo- ou d'hétéro-condensation d'alcoylène diisocyanate, comprenant notamment des produits du type "biuret" et du type "trimères", comportant notamment des fonctions urée, uréthane, allophanate, ester, amide, acylurée, isocyanurate, oxadiazinetrione, imminodimère, immino-trimère (imminotriazinedione), immino-oxadiazinedione 20 (trimère asymétrique), diazétidinedione (dimère), et parmi les mélanges en contenant. 14. Composition selon l'une des revendications précédentes, caractérisée en ce que le polyisocyanate provient d'homo- ou d'hétéro- 25 condensation des isocyanates aliphatiques, (cyclo- ou aryl-)aliphatiques monomères suivants : • 1,6-hexaméthylène di-isocyanate (HDI), • 1,12-dodécane di-isocyanate, • cyclobutane-1,3-di-isocyanate, 30 • cyclohexane-1,3 et/ou 1,4-di-isocyanate, • isocyanato-3,3,5-triméthyl-5-d iisocyanatométhylcyclohexane (isophorone di-isocyanate, IPDI), • les isocyanatornéthyloctylènedi-isocyanates (TTI),-30 • 2,4 et/ou 2,6-hexahydrotoluylène di-isocyanate (H6TDI), • hexahydro-1,3 et/ou 1,4-phénylène di-isocyanate, • perhydro 2,4' et/ou 4,4'-diphénylméthane di-isocyanate (H12MDI), et en général les précurseurs aromatiques aminés ou les carbamates perhydrogénés, • les bis-isocyanatométhylcyclohexanes (notamment 1,3 et 1,4) (BIC), • les bis-isocyanatométhylnorbornanes (NBDI), • méthylpentaméthylène di-isocyanate (MPDI), • les tétraméthylxylilène di-isocyanate (TMXDI), lo • les dérivés notamment ester de la lysine di- ou tri-isocyanate (LDI ou LTI), • le 2,4- et/ou le 2,6-toluylène di-isocyanate, • le diphénylméthane-2,4' et/ou 4,4'-di-isocyanate (MDI), • le 1,3- et/ou le 1,4-phénylène di-isocyanate, • le triphénylméthane-4,4',4"-triisocyanate, et 15 • les oligomères du MDI, ou TDI. 15. Composition selon l'une des revendications précédentes, caractérisée en ce que le polyisocyanate est le produit de l'homocondensation des isocyanates choisis parmi le HDI et l'IPDI ou provient d'un mélange de ces 20 produits d'homocondensation: 16. Composition selon l'une des revendications précédentes, caractérisée en ce que le (poly)isocyanate modifié a au moins une partie de ses fonctions isocyanates, avantageusement au moins 50% des fonctions 25 isocyanates, de préférence au moins 75% des fonctions isocyanates, qui sont modifiées par un composé de formule générale (III) : HùXùA Z, dans laquelle X, A, Y et Z sont tels que définis à la revendication 1. O 30-31- 17. Composition selon l'une des revendications précédentes, caractérisée en ce que le solvant de formule (Il) contient au plus 20 atomes de carbone et en ce qu'il présente un point de fusion d'au plus 0 C et un point d'ébullition d'au plus 350 C. 18. Composition selon l'une des revendications précédentes, caractérisée en ce que dans la formule (Il) du solvant, R2 représente H ou CH3, R4 est une liaison covalente simple ou un radical aikylène linéaire comportant 1, 2 ou 3 atome de carbone, et R3 représente H, -(CH)(OR1)2, io -C(=O)(OR1). 19. Composition selon l'une des revendications précédentes, caractérisée en ce que dans la formule (Il) du solvant, les groupes RI sont des radicaux méthyle ou éthyle, R4 est une liaison covalente simple ou le radical 15 méthylène, R3 représente H, -(CH)(OR1)2, ou -C(=O)(OR1) et R2 représente l'hydrogène. 20. Composition selon la revendication 19, caractérisée en ce que le solvant de formule (Il) est choisi parmi le 1,1,2,2-tétraéthoxy éthane, le 1,1,2,2- 20 tétraméthoxy éthane, le 2,2-diméthoxy acétate de méthyle, le 2,2-diéthoxy acétate d'éthyle. 21. Composition selon l'une des revendications précédentes, caractérisée en ce qu'elle comprend entre 5 et 75%, avantageusement entre 5 25 et 50%, de préférence entre 5 et 30% en poids de (poly)isocyanate modifié par rapport au poids de la composition. 22. Procédé de préparation de la composition selon l'une des revendications 1 à 21 comprenant les étapes suivantes : 30 réaction d'un isocyanate, éventuellement polyisocyanate et/ou comportant un groupe choisi parmi les groupes carbamate, urée, biuret, urétidine-dione, isocyanurate, uréthanne, et allophanate avec un composé de formule générale (III), et avec éventuellement au-32 moins un polyol choisi parmi les polyesters et/ou polyéther, en présence du solvant de formule générale (Il) et/ou du solvant cétone aliphatique et/ou du solvant lactone, et éventuellement isolement du produit obtenu. 23. Procédé de préparation de la composition selon la revendication 22 comprenant une étape de mélange d'au moins un (poly)isocyanate modifié avec au moins un solvant tel que défini à la revendication 1. 10 24. Composition comprenant : • le composé de formule générale (III) tel que défini à la revendication 16; • au moins un solvant choisi parmi : a) un solvant de formule (II) suivante: RI O ,R2 /C\ (II) R~ O R4 R3 dans laquelle : RI représente un groupe alkyle en C1-C4, linéaire ou ramifié, les deux radicaux RI pouvant être identiques ou différents et pouvant également être reliés par l'intermédiaire d'une chaîne hydrocarbonée ; 20 R2 représente H ou un groupe alkyle en C1-C4, linéaire ou ramifié ; R4 représente une liaison covalente simple ou un radical alkylène, linéaire ou ramiifié, comprenant de 1 à 6 atomes de carbone ; R3 représente H, CR2(OR1)2, C(0)OR1, OC(0)R2, OC(0)OR1; et b) un solvant choisi parmi les cétones (cyclo) aliphatiques et les 25 lactones. 25. Utilisation de la composition selon l'une des revendications 1 à 21 pour la préparation de revêtements non expansés, notamment de peintures, vernis ou adhésifs. 15